(57)【要約】【課題】電気特性や耐屈曲性を向上し得る熱硬化可能な重合体材料の提供。【解決手段】下記一般式（１）で表される重合体。2010065097.tif 000019  （一般式（１）において、Ａ１ 、Ａ２、Ａ３ およびＡ４は、それぞれ独立して二価の有機基を表し、Ｘ１、Ｘ２はそれぞれ１〜５個の三重結合を構成単位とする二価の不飽和基を、ＹおよびＺはそれぞれ独立して二価の有機基を表し、ｋ、ｍ、ｎはそれぞれ独立して１以上の整数を表す）【選択図】なし【特許請求の範囲】
【請求項１】
下記一般式（１）で表されることを特徴とする重合体。
一般式（１）
【化１】
2010065097.tif 000016
（一般式（１）において、Ａ１ 、Ａ２、Ａ３ およびＡ４は、それぞれ独立して二価の有機基を表し、Ｘ１、Ｘ２はそれぞれ１〜５個の三重結合を構成単位とする二価の不飽和基を、ＹおよびＺはそれぞれ独立して二価の有機基を表し、ｋ、ｍ、ｎはそれぞれ独立して１以上の整数を表す）
【請求項２】
前記一般式（１）の重合体が、下記一般式（２）で表される重合体であることを特徴とする請求項１記載の重合体。
一般式（２）
【化２】
2010065097.tif 000017
（一般式（２）において、Ａ１、Ａ２ 、Ａ３、Ａ４ 、Ｙ、Ｚ、ｋ、ｍ及びｎはそれぞれ一般式（１）におけるＡ１、Ａ２ 、Ａ３、Ａ４ 、Ｙ、Ｚ、ｋ、ｍ及びｎと同義である。）
【請求項３】
前記一般式（１）または（２）において、Ａ１ 、Ａ２、Ａ３ およびＡ４の少なくとも１つが二価の芳香環であることを特徴とする、請求項１または２記載の重合体。
【請求項４】
前記一般式（１）または（２）において、ＹおよびＺが、各々独立して、―Ｏ―、−ＣＯ−、―ＣＯＯ―、―ＯＣＯＯ―、―ＣＳＯ―、−ＣＯＳ−、―ＣＳＳ―、―ＮＲＣＯ―、―ＮＲＣＯＮＲ’―、―ＮＲＣＳＮＲ’−、からなる群から選ばれる１つ以上（Ｒ、Ｒ’は、それぞれ水素原子、又は、炭素数１〜８のアルキル基、アルケニル基を表す。ただし、ｋ＝ｍ＝１、かつＹとＺが同時に―ＣＯＯ―または―ＮＨＣＯ―になることはない）であることを特徴とする請求項１〜３のいずれか１項に記載の重合体。
【請求項５】
請求項１〜４のいずれか１項に記載の重合体を含むことを特徴とする組成物。
【請求項６】
下記一般式（３）で表される化合物と共重合可能な他の単量体とを縮合してなることを特徴とする、前記一般式（２）で表される請求項２の重合体の製造方法。
一般式（３）
【化３】
2010065097.tif 000018
（一般式（３）において、Ａ１ およびＡ２ は、それぞれ独立して二価の有機基を表し、Ｙは二価の有機基を表し、Ｗは１価の有機基を表し、ｍは１以上の整数を表す）
【請求項７】
請求項１〜４のいずれか１項に記載の重合体、または請求項５に記載の組成物を１５０〜４００℃で硬化させることによって得られることを特徴とする硬化物。
【発明の詳細な説明】
【技術分野】
【０００１】
本発明は、主鎖構造内にアセチレン基を含む機械特性や電気特性に優れたマルチブロック共重合体、その製造方法、それを含む組成物、およびその硬化物に関する。
【背景技術】
【０００２】
主鎖にアセチレン基を有する高分子材料は、高い耐熱性や剛性、低吸湿性、そして低誘電率等の種々の優れた特性を有することから、電子材料分野を中心に広く検討されている。特に、アセチレン基が連なったジアセチレン化合物は、それら特性が顕著に現れるために、接着剤や絶縁層等のコーティング、フィルムやシート等の成形材料として利用可能である。
【０００３】
この様な主鎖にジアセチレン構造を持つ重合体としては、特許文献１に摺動性に優れたジアセチレン基を有するエステルまたはアミド化合物が、また、特許文献２では加工性に優れたジアセチレン構造を有する芳香族ポリカルボジイミドが、特許文献３では気体透過性に優れたジアセチレン基を有するポリイミドが、特許文献４では透水性と塩阻止性とを備えたジアセチレン基を有するポリアミドが提案されている。
【０００４】
【特許文献１】特開平４−２４６４５２号公報
【特許文献２】特開２０００−１９８８２９号公報
【特許文献３】特開２００１−８１１９３号公報
【特許文献４】特開２００３−１４４８７４号公報
【０００５】
一方、携帯電話や液晶ディスプレイ、ＨＤＤドライブに主に使用されるフレキシブルプリント基板は、近年、一配線当りの情報量が増加する傾向にあり、用いる電気信号がメガヘルツ帯からギガヘルツ帯に高周波化するトレンドになっている。そのため、フレキシブルプリント基板を構成する材料にもその高周波特性への対応が求められており、具体的には低い誘電率が求められている。
【０００６】
この様なフレキシブルプリント基板の絶縁基板にジアセチレン基を有する重合体を用いた場合、その低い誘電率という特性上、高周波特性には優れるが、機械的特性が不十分であり、特にフレキシブルプリント基板として必要な耐屈曲性に劣るものであった。上記で提案されている重合体は、必ずしも誘電率と耐屈曲性とを共に満足はしていない。
【発明の開示】
【発明が解決しようとする課題】
【０００７】
本発明は、このような事情に鑑みてなされたものであり、フレキシブルプリント基板等に好適な材料として、低い誘電率と折り曲げ特性に優れた重合体、その製造方法、その重合体を含む組成物、およびその硬化物を提供することを目的とする。
【課題を解決するための手段】
【０００８】
本発明者らは、上記目的を達成するために鋭意検討を重ねた結果、主鎖構造の一部に三重結合を持つ重合体において、特定の連結基構造を取ることによって、上記課題が解決できることを見出し、本発明に到達した。
【０００９】
すなわち、本発明の態様は、下記＜１＞〜＜７＞である。
＜１＞  下記一般式（１）で表される重合体。
一般式（１）
【００１０】
【化１】
2010065097.tif 000002
【００１１】
（一般式（１）において、Ａ１ 、Ａ２、Ａ３ およびＡ４は、それぞれ独立して二価の有機基を表し、Ｘ１、Ｘ２はそれぞれ１〜５個の三重結合を構成単位とする二価の不飽和基を、ＹおよびＺはそれぞれ独立して二価の有機基を表し、ｋ、ｍ、ｎはそれぞれ独立して１以上の整数を表す）
【００１２】
＜２＞  前記一般式（１）の重合体が、下記一般式（２）で表される前記＜１＞に記載の重合体。
一般式（２）
【００１３】
【化２】
2010065097.tif 000003
【００１４】
（一般式（２）において、Ａ１、Ａ２ 、Ａ３、Ａ４ 、Ｙ、Ｚ、ｋ、ｍ及びｎはそれぞれ一般式（１）におけるＡ１、Ａ２ 、Ａ３、Ａ４ 、Ｙ、Ｚ、ｋ、ｍ及びｎと同義である。）
【００１５】
＜３＞  前記一般式（１）または（２）において、Ａ１ 、Ａ２、Ａ３ およびＡ４の少なくとも１つが二価の芳香環である、前記＜１＞または＜２＞に記載の重合体。
【００１６】
＜４＞  前記一般式（１）または（２）において、ＹおよびＺが、各々独立して、―Ｏ―、−ＣＯ−、―ＣＯＯ―、―ＯＣＯＯ―、―ＣＳＯ―、−ＣＯＳ−、―ＣＳＳ―、―ＮＲＣＯ―、―ＮＲＣＯＮＲ’―、―ＮＲＣＳＮＲ’−、からなる群から選ばれる１つ以上（ここでＲ、Ｒ’は、それぞれ水素原子、又は、炭素数１〜８のアルキル基、アルケニル基を表す。ただし、ｋ＝ｍ＝１、かつＹとＺが同時に―ＣＯＯ―または―ＮＨＣＯ―になることはない）である前記＜１＞〜＜３＞のいずれか１項に記載の重合体。
【００１７】
＜５＞  前記＜１＞〜＜４＞のいずれか１項に記載の重合体を含む組成物。
【００１８】
＜６＞  下記一般式（３）で表される化合物と共重合可能な他の単量体とを縮合してなる、前記一般式（２）で表される重合体の製造方法。
一般式（３）
【００１９】
【化３】
2010065097.tif 000004
【００２０】
（一般式（３）において、Ａ１ およびＡ２ は、それぞれ独立して二価の有機基を表し、Ｙは二価の有機基を表し、Ｗは１価の有機基を表し、ｍは１以上の整数を表す）
【００２１】
＜７＞  前記＜１＞〜＜４＞のいずれか１項に記載の重合体、または前記＜５＞に記載の組成物を１５０〜４００℃で硬化させることによって得られる硬化物。
【発明の効果】
【００２２】
本発明によれば、フレキシブルプリント基板等に好適な材料として、低い誘電率と折り曲げ特性に優れた新規な重合体、その製造方法、その重合体を含む組成物、およびその硬化物を提供することができる。
【発明を実施するための最良の形態】
【００２３】
本発明の重合体は、下記一般式（１）で表される重合体である。
一般式（１）
【化４】
2010065097.tif 000005
【００２４】
ここで、一般式（１）中のＡ１ 、Ａ２、Ａ３ およびＡ４ は、各々独立に二価の炭素数１〜２０の炭化水素基、又はヘテロ環基であって、無置換であっても、任意に置換されていてもよく、また環状又は非環状であっても良いが、芳香環を含むものが好ましい。
【００２５】
以下に、二価の芳香族炭化水素基、及びヘテロ環基について説明する。本発明に於いては、簡潔な説明で理解を容易にするために、芳香族炭化水素基、及びヘテロ環基の説明に際し、芳香族炭化水素、又はヘテロ環の化合物名を示す。２価の結合手の位置はいずれの位置でも良く、特に限定されないが合成反応の容易性等からオルト位ではない方が好ましい。具体的な例を挙げると、ベンゼン、ナフタレン、インデン、インダン、テトラリンなどの芳香環や、フラン、チオフェン、ピロール、ピラン、チオピラン、ピリジン、オキサゾール、チアゾール、イミダゾール、ピリミジン、トリアジン、インドール、キノリン、プリン、ベンゾイミダゾール、ベンゾチアゾール、キノキサリン、カルバゾールなどのヘテロ環が例示される。
【００２６】
これらの中でも、芳香環としては、ベンゼン、インデン、インダン、ナフタリンが、ヘテロ環としては、ピリジン、ピリミジン、トリアジン、インドール、キノリン、プリン、ベンゾイミダゾール、ベンゾチアゾール、キノキサリン、カルバゾールなどが好ましく、更に、芳香環としては、ベンゼン、ナフタリンが、ヘテロ環としては、ピリジン、トリアジン、インドール、キノリンがより好ましい。特に、得られるエチニレン基を有する芳香族化合物の溶媒に対する溶解性に優れることや硬化物の機械的特性に優れることから、ベンゼンが好ましい。
【００２７】
また、これら以外の化合物として、ビフェニル、ジフェニルエーテル、ベンゾフェノン、ジフェニルスルホン、ジフェニルメタン、２、２‘−ジフェニルプロパン、芳香族ジエステル、９，９−ジフェニルフルオレン、そしてこれらのハロゲンや炭化水素基で置換された各種誘導体が利用可能である。
【００２８】
これら芳香環またはヘテロ環構造は、他の置換基によって置換されていてもよい。その置換基としては、ハロゲン原子（−Ｆ、−Ｂｒ、−Ｃｌ、−Ｉ）、アルキル基、アルケニル基、アリール基、アラルキル基、アルコキシ基、アリーロキシ基、メルカプト基、アルキルチオ基、アリールチオ基、アルキルジチオ基、アリールジチオ基、Ｎ−アルキルアミノ基、Ｎ，Ｎ−ジアリールアミノ基、Ｎ−アルキル−Ｎ−アリールアミノ基、アシルオキシ基、カルバモイルオキシ基、Ν−アルキルカルバモイルオキシ基、Ｎ−アリールカルバモイルオキシ基、Ｎ，Ｎ−ジアルキルカルバモイルオキシ基、Ｎ，Ｎ−ジアリールカルバモイルオキシ基、Ｎ−アルキル−Ｎ−リールカルバモイルオキシ基、アルキルスルホキシ基、アリールスルホキシ基、アシルチオ基、アシルアミノ基、Ｎ−アルキルアシルアミノ基、Ｎ−アリールアシルアミノ基、ウレイド基、Ｎ’−アルキルウレイド基、Ｎ’，Ｎ’−ジアルキルウレイド基、Ｎ’−アリールウレイド基、Ｎ’，Ｎ’−ジアリールウレイド基、Ｎ’−アルキル−Ｎ’−アリールウレイド基、Ｎ−アルキルウレイド基、Ｎ−アリールウレイド基、Ｎ’−アルキル−Ｎ−アルキルウレイド基、Ｎ’−アルキル−Ｎ−アリールウレイド基、Ｎ’，Ｎ’−ジアルキル−Ｎ−アルキルウレイド基、Ｎ’，Ｎ’−ジアルキル−Ｎ−アリールウレイド基、Ｎ’−アリール−Ν−アルキルウレイド基、Ｎ’−アリール−Ｎ−アリールウレイド基、Ｎ’，Ｎ’−ジアリール−Ｎ−アルキルウレイド基、Ｎ’，Ｎ’−ジアリール−Ｎ−アリールウレイド基、Ｎ’−アルキル−Ｎ’−アリール−Ｎ−アルキルウレイド基、Ｎ’−アルキル−Ｎ’−アリール−Ｎ−アリールウレイド基、アルコキシカルボニルアミノ基、アリーロキシカルボニルアミノ基、Ｎ−アルキル−Ｎ−アルコキシカルボニルアミノ基、Ｎ−アルキル−Ｎ−アリーロキシカルボニルアミノ基、Ｎ−アリール−Ｎ−アルコキシカルボニルアミノ基、Ｎ−アリール−Ｎ−アリーロキシカルボニルアミノ基、ホルミル基、アシル基、アシロキシ基、アルコキシカルボニル基、アリールカルボニル基、アリールカルボニルオキシ基、アリーロキシカルボニル基、カルバモイル基、Ｎ−アルキルカルバモイル基、Ｎ，Ｎ−ジアルキルカルバモイル基、Ｎ−アリールカルバモイル基、Ｎ，Ｎ−ジアリールカルバモイル基、Ｎ−アルキル−Ｎ−アリールカルバモイル基、アルキルスルフィニル基、アリールスルフィニル基、アルキルスルホニル基、アリールスルホニル基、アルコキシスルホニル基、アリーロキシスルホニル基、スルフィナモイル基、Ｎ−アルキルスルフィナモイル基、Ｎ，Ｎ−ジアルキルスルフィナモイル基、Ｎ−アリールスルフィナモイル基、Ｎ，Ｎ−ジアリールスルフィナモイル基、Ｎ−アルキル−Ｎ−アリールスルフィナモイル基、スルファモイル基、Ｎ−アルキルスルファモイル基、Ｎ，Ｎ−ジアルキルスルファモイル基、Ｎ−アリールスルファモイル基、Ｎ，Ｎ−ジアリールスルファモイル基、Ｎ−アルキル−Ｎ−アリールスルファモイル基、ジアルキルホスフォノ基、ジアリールホスフォノ基、アルキルアリールホスフォノ基、モノアルキルホスフォノ基、モノアリールホスフォノ基、ジアルキルホスフォノオキシ基、ジアリールホスフ��ノオキシ基、アルキルアリールホスフォノオキシ基、モノアルキルホスフォノオキシ基、モノアリールホスフォノオキシ基、モルホリノ基、シアノ基、ニトロ基が挙げられる。
【００２９】
これらの置換基における、アルキル基の具体例としては、メチル基、エチル基、プロピル基、ブチル基、ペンチル基、ヘキシル基、ヘプチル基、オクチル基、イソプロピル基、イソブチル基、ｓ−ブチル基、ｔ−ブチル基、イソペンチル基、ネオペンチル基、１−メチルブチル基、イソヘキシル基、２−エチルヘキシル基、２−メチルヘキシル基、シクロペンチル基等が挙げられる。アリール基の具体例としては、フェニル基、ビフェニル基、ナフチル基、トリル基、キシリル基、メシチル基、クメニル基、クロロフェニル基、ブロモフェニル基、クロロメチルフェニル基、ヒドロキシフェニル基、メトキシフェニル基、エトキシフェニル基、フェノキシフェニル基、アセトキシフェニル基、ベンゾイロキシフェニル基、メチルチオフェニル基、フェニルチオフェニル基、メチルアミノフェニル基、ジメチルアミノフェニル基、アセチルアミノフェニル基、カルボキシフェニル基、メトキシカルボニルフェニル基、エトキシフェニルカルボニル基、フェノキシカルボニルフェニル基、Ｎ−フェニルカルバモイルフェニル基、シアノフェニル基、スルホフェニル基、スルホナトフェニル基、ホスフォノフェニル基、ホスフォナトフェニル基等を挙げることができる。また、アルケニル基の例としては、ビニル基、１−プロペニル基、１−ブテニル基、シンナミル基、２−クロロ−１−エテニル基等が挙げられる。アシル基（Ｇ1ＣＯ−）におけるＧ1としては、水素、ならびに上記のアルキル基、アリール基を挙げることができる。アラルキル基としては、上記のアルキル基に上記のアリール基が置換したものを挙げることができる。
【００３０】
これら置換基のうち、好ましいものとしてはハロゲン原子（−Ｆ、−Ｂｒ、−Ｃｌ）、アルキル基、アリール基、アラルキル基、アルケニル基、アルコキシ基、アリーロキシ基、アルキルチオ基、アリールチオ基、Ｎ，Ｎ−ジアルキルアミノ基、アシルオキシ基、Ｎ−アルキルカルバモイルオキシ基、Ｎ−アリールカバモイルオキシ基、アシルアミノ基、アシル基、アルコキシカルボニル基、アリールカルボニル基、アリールカルボニルオキシ基、アリーロキシカルボニル基、カルバモイル基、Ｎ−アルキルカルバモイル基、Ｎ，Ｎ−ジアルキルカルバモイル基、Ｎ−アリールカルバモイル基、Ｎ−アルキル−Ｎ−アリールカルバモイル基、スルホナト基、スルファモイル基、Ｎ−アルキルスルファモイル基、Ｎ，Ｎ−ジアルキルスルファモイル基、Ｎ−アリールスルファモイル基、Ｎ−アルキル−Ｎ−アリールスルファモイル基、シアノ基が挙げられる。
【００３１】
これら置換基のうち、より好ましいものとしてはハロゲン原子（−Ｆ、−Ｃｌ）、アルキル基（メチル基、トリフロロメチル基、エチル基、トリフロロエチル基、プロピル基、ブチル基、イソプロピル基、ｔ−ブチル基）、アリール基（フェニル基、トリル基、メシチル基、クメニル基、クロロフェニル基、メトキシフェニル基、エトキシフェニル基、アセトキシフェニル基、ベンゾイロキシフェニル基、）、アラルキル基（ベンジル基、フェネチル基）、アルコキシ基（メトキシ基、エトキシ基、イソプロポキシ基）、アリーロキシ基（フェノキシ基）、アシルオキシ基（アセトキシ基、プロピオニルオキシ基）、アセチル基、アセトキシ基、ベンゾイル基、ベンゾイルオキシ基、アシルアミノ基（アセチルアミノ基）が挙げられる。
【００３２】
一般式（１）中のＸ１及びＸ２で表される三重結合を必須構成単位とする二価の不飽和基は、それぞれ１〜５個の三重結合を含む二価の不飽和結合含有基である。本発明の目的である低い誘電率を発現する目的から、三重結合を含んでさえいれば特に限定されないが、具体的には下記の構造が好適である。
【００３３】
【化５】
2010065097.tif 000006
【００３４】
特に、得られる重合体の溶媒に対する溶解性や、重合体の耐屈曲特性に優れることから、
【化６】
2010065097.tif 000007
が好適である。
【００３５】
一般式（１）中のＹおよびＺは二価の有機基を表し、特にその有機基の種類については限定されないが、得られる重合体の誘電率、耐屈曲特性、そして耐熱性が優れることから、好ましくは―Ｏ―、−ＣＯ−、―ＣＯＯ―、―ＯＣＯＯ―、―ＣＳＯ―、−ＣＯＳ−、―ＣＳＳ―、―ＮＲＣＯ―、―ＮＲＣＯＮＲ’―、―ＮＲＣＳＮＲ’−、からなる群から選ばれる１つ以上が好ましい。
【００３６】
ここで、Ｒ、Ｒ’はそれぞれ独立に、水素原子または炭素数１〜８のアルキル基（例えば、メチル、エチル、プロピル、ｉ−プロピル、ブチル、ヘキシル、シクロヘキシル、２−エチルヘキシル、オクチル基など）またはアルケニル基（例えば、ビニル、２−プロペニル、ｉ−プロペニル、３−ブテニル基など）を表す。ＲとＲ’が連結してアルキレン基（例えば、エチレン基、プロピレン基など）となり環を形成してもよい。
【００３７】
これらのうち、―ＮＲＣＯ―、―ＮＲＣＯＮＲ’―、―ＮＲＣＳＮＲ’−からなる群から選ばれる１つ以上であることが好ましく、特に―ＮＲＣＯＮＲ’―が好ましい。
Ｒ、Ｒ’としては、それぞれ水素原子、メチル、エチル、エチレンなどが好ましく、特に水素原子が好ましい。ただし、ｋ＝ｍ＝１、かつＹとＺがともに―ＣＯＯ―、または―ＮＨＣＯ―になることはない。ｋ＝ｍ＝１、かつＹとＺがともに―ＣＯＯ―、または―ＮＨＣＯ―であった場合、重合体の耐屈曲性が劣り、好ましくない。
【００３８】
ｋ、ｍ、ｎはそれぞれ独立して１以上の整数を表す。ｋ、ｍ、ｎのそれぞれの上限値は特に限定されないが、重合体の溶解性やその粘度等の観点から、それぞれ、及びｋ＋ｍ＋ｎが５０００以下、好ましくは１０００以下、更に５００以下が好ましい。
【００３９】
［重合体の製造方法］
本発明の主鎖に三重結合を有する重合体を製造する方法としては、特に限定されないが、原料の入手性が優れることや重合反応時の効率が高い、そして置換基ＸとＹが異なるマルチブロックな重合体を得ることができるなどの理由から、三重結合を主鎖に含むオリゴマーを予め製造しておき、これを原料としてさらに重縮合反応を行うことによって製造する方法が好適である。
【００４０】
ここで用いることのできる三重結合を主鎖に含むオリゴマーとしては特に限定されないが、説明を理解し易くするためのジアセチレン基を含むオリゴマーの好ましい態様例として、一般式（３）が例示される。
【００４１】
一般式（３）
【化７】
2010065097.tif 000008
【００４２】
（一般式（３）において、Ａ１ およびＡ２ は、それぞれ独立して二価の有機基を表し、Ｙは二価の有機基を表し、Ｗは１価の有機基を表し、ｍは１以上の整数を表す）
【００４３】
Ａ１ およびＡ２、Ｙはそれぞれ前述のものと同様である。Ｗは１価の有機基であり、その種類には特に限定されず、これは前述の置換基Ｚを形成するための前駆体であれば良い。例えば、置換基Ｚがエステル基の場合、Ｗは−ＯＨまたは−ＣＯＯＨであり、置換基Ｚが−Ｏ−である場合、Ｗはハロゲンや−ＯＨである。よって、好ましいＷの態様例としては、水素、ハロゲン（Ｆ、Ｃｌ、Ｂｒ、Ｉ）、―ＯＨ、−ＣＯＯＨ、―ＣＳＯＨ、−ＣＯＳＨ、−ＳＨ、―ＮＨ２、―ＮＯ２ が例示される。これらは単独で、または二種以上を併用しても良い。置換基ＹまたはＺの最も好ましい態様例が−ＮＨＣＯＮＨ−であることから、Ｗの最も好ましい態様例は−ＮＨ２  である。
【００４４】
本発明の重合体の分子量には特に制限はないが、重量平均分子量で３００〜１００００００、好ましくは５００〜２０００００、更には１０００〜５００００が、溶媒に対する溶解性が優れること、また硬化物の機械特性が優れるなどの観点から好ましい。分子量約１００００以下のものをオリゴマーと称することもある。
【００４５】
［オリゴマーの調製方法］
次に、上述した本発明の重合体の原料となる三重結合を主鎖に含むオリゴマーの製造方法について述べる。特に、三重結合を主鎖に含むオリゴマーの好ましい態様例が末端アミノ基（−ＮＨ２  ）であることから、一例としてこの製造方法について述べる。
【００４６】
三重結合を主鎖に含むアミノ基末端のオリゴマーは、下式（４）で示される三重結合を有するジアミン（特開平３−３８５５１号、J．Am．Chem．Soc．，１１３，７６５８（１９９１））を原料とし、公知の方法によりイソシアネート化した後重合を行い製造することができる。
【００４７】
一般式（４）
【化８】
2010065097.tif 000009
【００４８】
このようにジアミンからジイソシアネートを得る方法としては特に限定されないが、上記ジアミンにホスゲン、ジフェニルカーボネート、又はカルボニルジイミダゾールを作用させる方法、ジアミン化合物にハロゲン化アルキルホーメートまたはハロゲン化アリールホーメートを作用させてジカルバメートを合成し、これに活性化試薬としてクロロシランを用いてジイソシアネート化する方法（Ａｎｇｅｗ．  Ｃｈｅｍ．  Ｉｎｔ．  Ｅｄ．，  Ｖｏｌ．  １７，  Ｎｏ．１２，  ９４１（１９６８））、カテコールボランを用いてジイソシアネート化する方法（Ｊ．Ｏｒｇ．Ｃｈｅｍ．，Ｖｏｌ．６０，２５７（１９９５））等が利用可能である。
【００４９】
すなわち具体的な例として示すと、まず対応するアセチレン基を有するジアミン化合物に対し、メチルクロロホーメート、エチルクロロホーメート、フェニルクロロホーメート、p-ニトロフェニルクロロホーメートなどを作用させてジカルバメートを製造する。これらのうち、イソシアネート化を円滑に進行させるためにはフェニルクロロホーメートまたはｐ−ニトロフェニルクロロホーメートが適している。ｐ−ニトロフェニルクロロホーメートは活性が高く、副反応の生ずる恐れがあるのでフェニルクロロホーメートが最も好ましい。これらのハロゲン化ホーメート類は単独で用いても２種以上を混合して用いてもよい。ハロゲン化ホーメート類の使用量はジアミンのモル数の１.５〜３.４倍がよく、１.８〜３.０倍がより好ましい。使用量がこれより少ないと、反応溶液中に未反応ジアミンが残存し、次いで生成するイソシアネートと尿素生成などの副反応を引き起こし好ましくない。一方、前記範囲より多いと反応終了後に系内からの除去が困難であったり、副反応が生じ好ましくない。
【００５０】
上記の様に得られたジカルバメートと上記ジアミンとを縮合させることによって、アセチレンオリゴマーを調製することができる。この際、得られたオリゴマーの末端基はカルバメートであっても、容易に加水分解を受けて元のアミノ基に戻るため、最終的に得られたアセチレンオリゴマーの両末端はアミノ基となり、次の工程であるブロック重合するには好適となる。
【００５１】
アセチレンオリゴマーの好ましい分子量は、マルチブロック共重合体を得る目的から、アセチレン単位として２以上、ポリスチレン換算分子量として４００以上である。また、ジアセチレン単位を持つ下記一般式（３）で表されるアセチレンオリゴマーを例として挙げると、ｍが１以上の整数である必要がある。
【００５２】
一般式（３）
【化９】
2010065097.tif 000010
【００５３】
ｍが０の場合、得られる重合体がマルチブロックで無くなり、得られた重合体の耐屈曲性が低下するため好ましくない。
【００５４】
これら、ジアミンとジカルバメートとの反応に用いられる溶媒種は特に限定されないが、目的とする高い分子量を持つ重合体を得る必要性があることから、原料となるジアミンと、得られた重合体を溶解させるものが好ましい。この様な溶媒として例えば、テトロヒドロフラン(ＴＨＦ)、ジオキサン、ジエチルエーテルなどのエーテル系化合物；アセトン、メチルエチルケトン、メチルイソブチルケトンなどのケトン系化合物；酢酸エチルなどのエステル系化合物；トルエン、キシレン、ベンゼンなどの芳香族炭化水素系溶媒；クロロホルム、塩化メチレン、テトラクロロエチレンなどのハロゲン化炭化水素などが挙げられる。これらの溶媒は単独でも２種以上併用してもよい。
【００５５】
反応混合物中のアセチレン基を有するジアミンの濃度は特に限定されないが、好ましくは１〜５０重量％（以下単に％という）、より好ましくは５〜４０％、特に好ましくは１０〜３０％である。上記濃度が１％未満であると、反応に時間を要するだけでなく分子量が向上し難くなるため好ましくない。また濃度が５０％を超えると副反応を起こしたり、得られたオリゴマーの溶解性が悪くなり、析出して再び分子量が低下してしまうため好ましくない。
【００５６】
反応を進行させるための望ましい温度は−４０〜１００℃、好ましくは−２０〜８０℃である。反応温度が−４０℃より低いと進行しにくく重合度が上がり難い傾向がある。また、１００℃より高いと縮合などの副反応を生し収率が低下する傾向がある。
【００５７】
反応により生成する塩化水素をトラップする塩基としては、用いた溶媒に溶解し反応を阻害しないものであればよく、有機塩基、無機塩基をいずれも用いることができる。溶媒に溶解しやすいという点から有機塩基が好ましく、反応を阻害しない点から特にトリエチルアミン、ピリジン、１，８−ジアザビシクロ［５．４．０］−７−ウンデセン、コリジン、ピコリン、ルチジンなどの三級アミンが好ましい。塩基の使用量は、用いる塩基の種類によって異なるが、概して、添加効果が優れることと、生成する重合体の溶媒に対する溶解度に影響を及ぼさない範囲として、ジアミンの使用モル数の１．５〜３．４倍がよく、１．８〜３．０がより好ましい。
【００５８】
得られたアセチレン基を有するジアミンオリゴマーを精製するには、再結晶、カラムなど、公知の方法を用いることができる。また、必要に応じて蒸留を行ってもよい。
【００５９】
本発明の重合体の具体的な例を挙げるが、本発明はこれらに限定されるものではない。
【化１０】
2010065097.tif 000011
【００６０】
【化１１】
2010065097.tif 000012
【００６１】
【化１２】
2010065097.tif 000013
［組成物］
【００６２】
本発明の樹脂組成物には、本発明の目的を損なわない範囲で、一般に使用されている酸化防止剤、熱安定剤、光安定剤、耐候性安定剤、帯電防止剤、防曇剤、難燃剤、可塑剤、離形剤、発泡剤、滑剤、ブロッキング防止剤、染料、顔料、着色剤、香料、紫外線吸収剤、加工助剤、耐衝撃助剤等の各種添加剤や、炭酸カルシウム、タルク、ガラス繊維、マイカ、ケイ酸カルシウムなどの無機フィラー、有機フィラー、他の熱可塑性樹脂や熱硬化性樹脂やその前駆体を配合することができる。
【００６３】
本発明の組成物中に含むことができる溶媒としては、特に限定されるものではなく、例えば水、アミド系溶剤（例えばＮ，Ｎ−ジメチルホルムアミド、Ｎ，Ｎ−ジメチルアセトアミド、１−メチルー２−ピロリドン）、スルホン系溶剤（例えばスルホラン）スルホキシド系溶剤（例えばジメチルスルホキシド）、エーテル系溶剤（例えばジオキサン、シクロペンチルメチルエーテル）、ケトン系溶剤（例えばアセトン、メチルエチルケトン）、炭化水素系溶剤（例えばトルエン、キシレン）、ハロゲン系溶剤（例えばテトラクロロエタン，クロロベンゼン）、アルコール系溶剤（例えばメタノール、エタノール、イソプロパノール、１−ブタノール、エチレングリコール）、ピリジン系溶剤（例えばピリジン、γ―ピコリン、２，６−ルチジン）などがあり、これらが単独或いは混合したものでも良い。
【００６４】
フィラーは、応力分散効果による接着性の改善、線膨張率の改善等の役割を有する。
上記無機フィラーとしては特に限定されず、例えば、シリカ、珪藻土、アルミナ、酸化亜鉛、酸化鉄、酸化マグネシウム、酸化錫、酸化チタン、水酸化マグネシウム、水酸化アルミニウム、炭酸マグネシウム、硫酸バリウム、石膏、珪酸カルシウム、タルク、ガラスビーズ、セリサイト活性白土、ベントナイト、窒化アルミニウム、窒化珪素等の無機フィラー等が挙げられる。
【００６５】
これらフィラーは、シラン化合物によって表面処理されたものを使用しても良い。例えば３−グリシドキシプロピルトリメトキシシラン、３−グリシドキシプロピルメチルジメトキシシラン、３−グリシドキシプロピルメチルジメトキシシラン、２−（３，４−エポキシシクロヘキシル）エチルトリメトキシシラン、Ｎ−フェニル−γ−アミノプロピルトリメトキシシラン、Ｎ−（２−アミノエチル）３−アミノプロピルメチルジメトキシシラン、Ｎ−（２−アミノエチル）３−アミノプロピルメチルトリメトキシシラン、３−アミノプロピルトリエトキシシラン、３−メルカプトプロピルトリメトキシシラン、ビニルトリメトキシシラン、Ｎ−（２−（ビニルベンジルアミノ）エチル）３−アミノプロピルトリメトキシシラン塩酸塩、３−メタクリロキシプロピルトリメトキシシラン、３−クロロプロピルメチルジメトキシシラン、３−クロロプロピルトリメトキシシラン等のシランカップリング剤が挙げられる。これらシランカップリング剤は２種以上を混合して用いても良い。
【００６６】
上記フィラーの粒子径及び配合量の好ましい範囲は、用いるフィラーの種類、使用用途分野、及びその分野に対して必要とされる特性に応じて選択されるが、一般的に組成物の安定性や硬化速度、硬化度、硬化物の強度や電気特性、表面形状、得られる硬化物の剛性や衝撃強度等を良好に保つ必要性があることから、粒子径の好ましい下限は０．１μｍ、好ましい上限は１０μｍである。その配合量としては、組成物１００重量％中、好ましい下限量は1重量％、好ましい上限量は４０重量％である。
【００６７】
［硬化物］
本発明の重合体は、三重結合を有するため、熱等のトリガーによって架橋反応をさせることができる。この様にして得られた硬化物は、本発明の重合体を架橋反応させたものであり、架橋・硬化させることによって、有機溶剤に不溶となって耐薬品性を向上させ、また、耐熱性や機械的特性に優れたものとすることができる。
【００６８】
架橋・硬化させるための手段としては、特に限定されないが、紫外線や電子線、放射線を照射させる方法や、ラジカル発生剤や酸発生剤を添加する方法、熱処理をする方法等が利用できるが、容易かつ安全に硬化ができ、得られた硬化物の安定性に優れることから、熱処理が好ましい。
【００６９】
熱処理によって本発明の硬化物を得る場合の望ましい温度範囲は、短時間で硬化ができること、熱による重合体の分解を抑制できることから、好ましくは１５０〜４００℃、より好ましくは１８０〜３５０℃、さらに好ましくは２００〜３００℃である。４００℃以上では、一部分解や炭化等、重合体の劣化が生じ、１５０℃以下では硬化が遅くなるため好ましくない。
【００７０】
［用途］
この様にして得られた主鎖に三重結合を有する重合体は、低い誘電率、良好な耐屈曲特性、優れた耐熱性を有しており、また、柔軟性の必要なフィルムやコーティングとして利用することができ、半導体絶縁材料やビルドアップ積層板材料、各種絶縁コーティング材料、塗料、接着剤、コンデンサー用絶縁層、電池用セパレータやバインダー、シール剤等、広い用途で応用することができ、その産業上の意義は極めて大きいものである。
【実施例】
【００７１】
以下、実施例および比較例を挙げて、本発明をより具体的に説明するが、本発明は下記の実施例に限定されるものではない。
【００７２】
［製造例１］
攪拌基、窒素導入管、冷却管を備えた四つ口フラスコに、１，４−ビス（３−アミノフェニル）ブタジイン１．７４ｇ（７．５ｍｍｏｌ）を窒素気流下、乾燥したＮ−メチル−２−ピロリドン３０ｍｌに溶解させ、５℃に冷却した。この溶液に、１，４−ビス（４−クロロホルミルフェニル）−ブタジイン２．３３ｇ（７．１ｍｍｏｌ）を添加し、５℃で１時間反応させた。引き続き室温で３時間反応させ、得られた反応溶液を大過剰のメタノール中に投入し、重合体を析出させた。メタノールで洗浄後、減圧下で乾燥させ、ジアセチレン基を含有するポリアミドオリゴマーを得た。
【００７３】
このオリゴマーは、ゲルパーミエーションクロマトグラフィー（ＧＰＣ）により重量平均分子量３，９００の重合体であることを確認した。この重合体のＮＭＲより、末端が定量的にアミノ基であることを確認した。
【００７４】
［製造例２］
攪拌基、窒素導入管、冷却管を備えた四つ口フラスコに、１，４−ビス（３−アミノフェニル）ブタジイン１．７４ｇ（７．５ｍｍｏｌ）、トリエチルアミン４．５５ｇを加え3０ｍＬのＴＨＦ溶解させた。溶解後、３０ｍＬのＴＨＦに溶解させたジフェニル３，３’−（ブタジイン−１，４−ジイル）ビス（３，１−フェニレン）ジカルバメート３．５５ｇ（７．５ｍｍｏｌ）を滴下しながら加えた。滴下後、還流を行いながら８０℃で２時間反応させた。反応後、酢酸エチル／メタノール＝１／１の混合溶媒に再沈殿させ、ジアセチレン基を含有するポリ尿素オリゴマーを得た。
【００７５】
このオリゴマーは、ゲルパーミエーションクロマトグラフィー（ＧＰＣ）により重量平均分子量５，１００の重合体であることを確認した。この重合体のＮＭＲより、末端が定量的にアミノ基であることを確認した。
【００７６】
［製造例３］
攪拌基、窒素導入管、冷却管を備えた四つ口フラスコに、ｐ−イソシアナトベンジルイソシアネート２．６１ｇ（１５ｍｍｏｌ）およびＮ，Ｎ−ジメチルホルムアミド５ｍｌを仕込み、これに対して１，４−ビス（３−アミノフェニル）ブタジイン１．７４ｇ（７．５ｍｍｏｌ）のＮ，Ｎ−ジメチルホルムアミド３５ｍｌの溶液を、氷冷下、３０分掛けてゆっくりと滴下し、さらに０℃で１時間攪拌を継続した。
この混合物に対して、エチレングリコール０．４６５ｇ（７．５ｍｍｏｌ）、ジブチルスズラウリン酸エステル０．４７４ｇ（０．３７５ｍｍｏｌ）を添加し、室温で１０時間攪拌した。重合溶液をメタノール中に投入し、得られた重合体を濾過、乾燥し、一般式（１）において、一方の置換基Ｘのみがジアセチレン基（もう一方はベンジル基）である、尿素オリゴマーを得た。
【００７７】
このオリゴマーは、ゲルパーミエーションクロマトグラフィー（ＧＰＣ）により重量平均分子量６，４００の重合体であることを確認した。この重合体のＮＭＲより、末端が定量的にアミノ基であることを確認した。
【００７８】
［実施例１］  重合体（Ａ−１）の調製
攪拌基、窒素導入管、冷却管を備えた四つ口フラスコに、製造例１により得られた末端がアミノ基であるジアセチレン基含有ポリアミドオリゴマー１．５ｇ、トリエチルアミン２３０ｍｇを１０ｍＬのＮ，Ｎ−ジメチルアセトアミドに溶解させた。溶解後、５ｍＬのＮ，Ｎ−ジメチルアセトアミドに溶解させたジフェニル３，３’−（ブタジイン−１，４−ジイル）ビス（３，１−フェニレン）ジカルバメート３２０ｍｇを滴下しながら加えた。滴下後、還流を行いながら８０℃で２時間反応させた。反応後、酢酸エチル／メタノール＝１／１の混合溶媒に再沈殿した後に乾燥させ、ジアセチレン基を含有するポリアミドポリ尿素マルチブロック共重合体（Ａ−１）を得た。ＧＰＣによりこの重量平均分子量は１８，０００であった。
【００７９】
［実施例２］  重合体（Ａ−２）の調製
攪拌基、窒素導入管、冷却管を備えた四つ口フラスコに、製造例２により得られた末端がアミノ基であるジアセチレン基含有ポリ尿素オリゴマー１．５ｇ、トリエチルアミン２３０ｍｇを１０ｍＬのＮ，Ｎ−ジメチルアセトアミドに溶解させた。溶解後、５ｍＬのＮ，Ｎ−ジメチルアセトアミドに溶解させたジフェニル３，３’−（ブタジイン−１，４−ジイル）ビス（３，１−フェニレン）ジカルバメート３２０ｍｇを滴下しながら加えた。滴下後、還流を行いながら８０℃で２時間反応させた。反応後、酢酸エチル／メタノール＝１／１の混合溶媒に再沈殿した後の乾燥させ、ジアセチレン基を含有するポリ尿素（Ａ−２）を得た。回収した重合物は、ＧＰＣによりこの重量平均分子量は１５，０００であった。
【００８０】
［実施例３］  重合体（Ａ−３）の調製
攪拌基、窒素導入管、冷却管を備えた四つ口フラスコに、製造例２により得られた末端がアミノ基であるジアセチレン基含有ポリ尿素オリゴマー１．５ｇを窒素気流下、乾燥したＮ−メチル−２−ピロリドン３０ｍｌに溶解させ、５℃に冷却した。この溶液に、１，４−ビス（４−クロロホルミルフェニル）−ブタジイン３００ｍｇを添加し、５℃で１時間反応させた。引き続き室温で３時間反応させ、得られた反応溶液を大過剰のメタノール中に投入し、重合体を析出させた。メタノールで洗浄後、減圧下で乾燥させ、ジアセチレン基を含有するポリ尿素ポリアミドマルチブロック共重合体（Ａ−３）を得た。ＧＰＣによりこの重量平均分子量は１３，０００であった。
【００８１】
［比較例１］  重合体（Ａ−４）の調製
製造例１記載の例において、用いる１，４−ビス（４−クロロホルミルフェニル）−ブタジインを２．４５ｇ（７．５ｍｍｏｌ）とした以外は同様にて重合を行い、ジアセチレン基を含有するポリアミド重合体（Ａ−４）を得た。ＧＰＣによりこの重量平均分子量は２０，０００であった。
【００８２】
［比較例２］  重合体（Ａ−５）の調製
実施例１記載の例において、用いるオリゴマーを製造例３記載の尿素オリゴマーとした以外は同様にして重合を行い、ジアセチレン基の少ないポリアミドポリ尿素マルチブロック共重合体（Ａ−５）を得た。ＧＰＣによりこの重量平均分子量は１９，０００であった。
【００８３】
［比誘電率］
横河ＨＰ社製Ｃ−ＶプロッタＨＰ４２８０Ａを用いシールドマイクロプローブ法により測定した。
【００８４】
［耐屈曲性］
得られた各重合体のＮＭＰ溶液をガラス上にキャストし、窒素雰囲気下、２００℃で４時間加熱し、厚み２５μmのフィルムを得た。得られたフィルムを１０ｍｍ×２００ｍｍに切り出し、ＭＩＴ型耐折度試験機（東洋精機社製）を用い、荷重９．８Ｎ、折曲げ角度１３５°、折曲げ速度１７５回／分、折曲げ面の曲率半径Ｒ＝０．３８ｍｍの条件で、サンプルが破断するまでの折曲げ回数をカウントした。
【００８５】
【表１】
2010065097.tif 000014
【００８６】
［実施例４〜９］
上記実施例で得られた重合体（Ａ−１）〜（Ａ−５）、溶剤、フィラーを表２の比率（重量比）で配合し、室温にて２時間攪拌し、各組成物を得た。これらの組成物（重合体溶液）を耐熱ガラス上にドクターブレードで塗布し、窒素雰囲気下で２２０℃で４時間加熱し、厚み２５μmのフィルムを得た。
【００８７】
［耐屈曲性］
得られたフィルムを１０ｍｍ×２００ｍｍに切り出し、ＭＩＴ型耐折度試験機（東洋精機社製）を用い、荷重９．８Ｎ、折曲げ角度１３５°、折曲げ速度１７５回／分、折曲げ面の曲率半径Ｒ＝０．３８ｍｍの条件で、サンプルが破断するまでの折曲げ回数をカウントした。
【００８８】
【表２】
2010065097.tif 000015
【００８９】
なお、表中のものは下記を使用した。
ＮＭＰ；  Ｎ−メチル−２−ピロリドン
ＤＭＡＣ；  Ｎ，Ｎ−ジメチルアセトアミド
ＤＭＳＯ；  ジメチルスルホキシド
シリカ；  日本アエロジル（株）製「アエロジル９０Ｇ」［粒径２０ｎｍ］
珪藻土；  昭和化学工業（株）製「ラヂオライト８００」［平均粒径：４０μｍ、平均細孔径：０．２μｍ］
酸化チタン；  五大産業（株）製「スーパータイタニアＦ−１」［平均粒径９０ｎｍ］
【００９０】
［実施例１０］  熱硬化フィルムの調製
実施例４で得られたフィルムを、さらに２７０℃×４時間熱処理してアセチレン基の架橋反応をさせた。熱硬化前と熱硬化後のフィルムの赤外吸収スペクトル（透過）を測定し、上記熱処理でアセチレン基の６０％が消失したことを確認した。
得られた熱硬化フィルムの比誘電率は２．７と、熱硬化前（２．９）よりもさらに低下し、耐屈曲性試験での破断回数は５１０回と、やや低下したものの、良好なレベルを維持していた。
【００９１】
実施例１のジアセチレン基を含有するアミドオリゴマー、実施例２および３のジアセチレン基を有する尿素オリゴマーを原料に用いた共重合体は、比誘電率が低く、かつ耐屈曲性にも優れるものであった。
【００９２】
比較例１のジアセチレン基を含有するポリアミドを用いた場合には、比誘電率は低いが、耐屈曲性に劣るものであった。
また、比較例２のジアセチレン基比率の低い（一般式（１）において、Ｘの一方に三重結合を含まない）重合体を用いた場合には、耐屈曲性には優れるが、比誘電率が高くなってしまうものであった。